(57)【要約】【課題】天井照明や壁照明、エレベータかごなどの天井照明、照明器具のシェード材、カバー材、及びプロジェクター投影用の映写スクリーンなど、用途や使用環境を選ばずに、基材織物の透光濃淡ムラの欠点などを緩和し、美麗な発光外観を演出する（ＬＥＤ）照明カバー用膜材で特に不燃性膜材の提供。【解決手段】本発明の光拡散透過性膜材は、マルチフィラメント糸条を編織要素とする布帛を基布として、この基布の１面以上にエラストマー組成物により形成された光拡散性被覆層を有する光線透過性の可撓性複合シートにおいて、光拡散性被覆層をアンカー層及びトップ層とで構成し、アンカー層とトップ層とのヘイズ（ＪＩＳ  Ｋ７１３６）差の絶対値１〜２０を有し、かつ布帛の表裏面が編織組織による規則的立体凹凸の高低差０．５μｍ〜２５μｍとして、アンカー層のみが規則的立体凹凸の凹部を充填するようにする。【選択図】図１
2015197614.tif 000002
【特許請求の範囲】
【請求項１】
マルチフィラメント糸条を編織要素とする布帛を基布として、この基布の１面以上にエラストマー組成物により形成された光拡散性被覆層を有する全光線透過率（ＪＩＳ  Ｋ７３７５）が３５〜６５％の可撓性複合シートであって、前記光拡散性被覆層がアンカー層及びトップ層との積層構造を成し、前記アンカー層とトップ層とのヘイズ（ＪＩＳ  Ｋ７１３６）差の絶対値１〜２０を有し、かつ前記布帛の表裏面が編織組織による規則的立体凹凸を有し、この立体凹凸の高低差０．５μｍ〜２５μｍであり、しかも前記アンカー層のみが規則的立体凹凸の凹部を充填していることを特徴とする光拡散透過性膜材。
【請求項２】
１）前記アンカー層または前記トップ層の何れか一方に光拡散剤を含有するか、２）もしくは前記アンカー層及び前記トップ層の両方に光拡散剤を含有し、各々当該光拡散剤の種類及び／または各々の含有濃度を異にする請求項１に記載の光拡散透過性膜材。
【請求項３】
前記光拡散剤の少なくとも１種が、オルガノポリシロキサン硬化物粒子であり、ポリメチルシルセスキオキサン、含フッ素シルセスキオキサンポリマー、以下ＩＮＣＩ命名による（ジメチコン／ビニルジメチコン）クロスポリマー、（ジメチコン／フェニルビニルジメチコン）クロスポリマー、（ジメチコン／ラウリルジメチコン）クロスポリマー、（ジメチコン／（ＰＥＧ−１０／１５））クロスポリマー、（ビニルジメチコン／メチコンシルセスキオキサン）クロスポリマー、（ＰＥＧ−１５／ラウリルジメチコン）クロスポリマー、（ジフェニルジメチコン／ビニルジフェニルジメチコン／シルセスキオキサン）クロスポリマー、（ジメチコン／ポリグリセリン−３）クロスポリマー、（ラウリルジメチコン／ポリグリセリン−３）クロスポリマー、（ジメチコン／ビス−イソブチルＰＰＧ−２０）クロスポリマー、及びこれらのオルガノポリシロキサン硬化物粒子にシリコーンオイルを吸着させた粒子、から選ばれた１種または２種以上である請求項２に記載の光拡散透過性膜材。
【請求項４】
前記トップ層が、酸化チタン、過酸化チタン（ペルオキソチタン酸）、酸化亜鉛、酸化錫、チタン酸ストロンチウム、酸化タングステン、酸化ビスマス、酸化鉄、及びこれらの酸化物に、銀、プラチナ、金、銅、ロジウム、パラジウム、ルテニウム、イリジウム、及び遷移金属イオンの１種以上をドーピングした物質、から選ばれた少なくとも１種以上の光触媒物質を含有する請求項１〜３の何れか１項に記載の光拡散透過性膜材。
【請求項５】
前記マルチフィラメント糸条が、ガラス繊維、シリカ繊維、アルミナ繊維、及びセラミック繊維から選ばれた１種以上の無機繊維糸条である請求項１〜４の何れか１項に記載の光拡散透過性膜材。
【請求項６】
前記マルチフィラメント糸条を編織要素とする布帛が、モンモリロナイト、スメクタイト、及びフッ素雲母から選ばれた１種以上の層状鉱物で処理されている請求項１〜５の何れか１項に記載の光拡散透過性膜材。
【発明の詳細な説明】
【技術分野】
【０００１】
本発明は、ホテル、イベントホール、商業施設、遊戯施設、公共施設、駅・空港内施設、地下街通路などの天井照明や壁照明、エレベータかごなどの天井照明、照明器具のシェード材、カバー材、及びプロジェクター投影用の映写スクリーンなど、各種光源カバーに用いられる光拡散透過性かつ可撓性の膜材に関する。
【背景技術】
【０００２】
本出願人は最近、ガラス織物を基材とする不燃膜材で、膜材を光源に翳した時に、織物の糸筋や織組織の陰影や濃淡ムラの欠点を緩和し、美麗な発光外観を演出する照明カバー用膜材として、ガラス織物を基材として、この基材の片面に不定形・乱反射粒子であるアスペクト比１〜１．２５、長さ１〜２０μｍの破砕ガラス粉を特定量で含有する光拡散性樹脂被覆層を設けた光源カバー用、光天井用の不燃膜材（特許文献１，２）を提案した。このシートでは不定形な破砕ガラス粉を含有することで、確かに光拡散効果はキラキラした輝きの大きいものではあるが、キラキラした外観が逆に目障りとなる用途が存在するなど、使用環境が限られたものであった。そこで新たな課題として、用途や使用環境を選ばずに、織物の糸筋や織組織の陰影や濃淡ムラの欠点を緩和し、美麗な発光外観を演出するような照明カバー用膜材の開発を行った。
【先行技術文献】
【特許文献】
【０００３】
【特許文献１】特開２０１３−１４０２４５号公報
【特許文献２】特開２０１３−１４０７０６号公報
【発明の概要】
【発明が解決しようとする課題】
【０００４】
本発明は、ホテル、イベントホール、商業施設、遊戯施設、公共施設、駅・空港内施設、地下街通路などの天井照明や壁照明、エレベータかごなどの天井照明、照明器具のシェード材、カバー材、及びプロジェクター投影用の映写スクリーンなど、用途や使用環境を選ばずに、織物の糸筋や織組織の陰影や濃淡ムラの欠点を緩和し、美麗な発光外観を演出するような（ＬＥＤ）照明カバー用膜材を提供するものである。
【課題を解決するための手段】
【０００５】
本発明は上記課題を解決するために検討を重ねた結果、マルチフィラメント糸条を編織要素とする布帛を基布として、この基布の１面以上にエラストマー組成物により形成された光拡散性被覆層を有する光線透過性の可撓性複合シートにおいて、光拡散性被覆層をアンカー層及びトップ層との積層構造とし、このアンカー層とトップ層とのヘイズ（曇価）差の絶対値を特定範囲とし、かつ布帛の表裏面を編織組織による規則的立体凹凸とし、その立体凹凸の高低差が特定範囲であり、しかもアンカー層のみがこの規則的立体凹凸における凹部を充填していることによって、凹部を充填するアンカー層用エラストマーの形状及び光学的性質（ヘイズ）により、この部分の光透過効果、光散乱効果、及び光屈折効果などが特異的となり、総じて光拡散性被覆層が優れた光拡散効果及び光透過効果を発現するようになって、それにより得られる膜材が、用途や使用環境を選ばずに、織物の糸筋や織組織の陰影や濃淡ムラの欠点を緩和し、美麗な発光外観を演出するような（ＬＥＤ）照明カバー用膜材が得られることを見出して本発明を完成させるに至った。
【０００６】
本発明の光拡散透過性膜材は、マルチフィラメント糸条を編織要素とする布帛を基布として、この基布の１面以上にエラストマー組成物により形成された光拡散性被覆層を有する全光線透過率（ＪＩＳ  Ｋ７３７５）が３５〜６５％の可撓性複合シートであって、前記光拡散性被覆層がアンカー層及びトップ層との積層構造を成し、前記アンカー層とトップ層とのヘイズ（ＪＩＳ  Ｋ７１３６）差の絶対値１〜２０を有し、かつ前記布帛の表裏面が編織組織による規則的立体凹凸を有し、この立体凹凸の高低差が０．５μｍ〜２５μｍであり、しかも前記アンカー層のみが前記規則的立体凹凸の凹部を充填していることが好ましい。このようにアンカー層のみがこの規則的立体凹凸における凹部を完全に充填していることによって、凹部を充填するアンカー層用エラストマーの断面形状及びその光学的性質（ヘイズ）が局部的に規則性を持って特異化し、この部分の光透過効果、光散乱効果、及び光屈折効果などが特徴的となり、さらにトップ層とのヘイズ差、及び光学的特性の差異による相乗効果により、膜材全体として光拡散性被覆層が優れた光拡散効果及び光透過効果を発現するようになり、それによって得られる膜材が、用途や使用環境を選ばずに、織物の糸筋や織組織の陰影や濃淡ムラの欠点を緩和し、美麗な発光外観を演出するような（ＬＥＤ）照明カバー用膜材を得ることができる。
【０００７】
本発明の光拡散透過性膜材は、１）前記アンカー層または前記トップ層の何れか一方に光拡散剤を含有するか、２）もしくは前記アンカー層及び前記トップ層の両方に光拡散剤を含有し、各々当該光拡散剤の種類及び／または各々の含有濃度を異にすることによってヘイズ差を設けることが好ましい。これによって用途や使用環境を選ばずに、織物の糸筋や織組織の陰影や濃淡ムラの欠点を緩和し、美麗な発光外観を演出するような（ＬＥＤ）照明カバー用膜材を得ることを可能とする。
【０００８】
本発明の光拡散透過性膜材は、前記光拡散剤の少なくとも１種が、オルガノポリシロキサン硬化物粒子であり、ポリメチルシルセスキオキサン、含フッ素シルセスキオキサンポリマー、以下ＩＮＣＩ命名による（ジメチコン／ビニルジメチコン）クロスポリマー、（ジメチコン／フェニルビニルジメチコン）クロスポリマー、（ジメチコン／ラウリルジメチコン）クロスポリマー、（ジメチコン／（ＰＥＧ−１０／１５））クロスポリマー、（ビニルジメチコン／メチコンシルセスキオキサン）クロスポリマー、（ＰＥＧ−１５／ラウリルジメチコン）クロスポリマー、（ジフェニルジメチコン／ビニルジフェニルジメチコン／シルセスキオキサン）クロスポリマー、（ジメチコン／ポリグリセリン−３）クロスポリマー、（ラウリルジメチコン／ポリグリセリン−３）クロスポリマー、（ジメチコン／ビス−イソブチルＰＰＧ−２０）クロスポリマー、及びこれらのオルガノポリシロキサン硬化物粒子にシリコーンオイルを吸着させた粒子、から選ばれた１種または２種以上であることが好ましい。これによって用途や使用環境を選ばずに、織物の糸筋や織組織の陰影や濃淡ムラの欠点を緩和し、美麗な発光外観を演出するような（ＬＥＤ）照明カバー用膜材を得ることを可能とする。
【０００９】
本発明の光拡散透過性膜材は、前記トップ層が、酸化チタン、過酸化チタン（ペルオキソチタン酸）、酸化亜鉛、酸化錫、チタン酸ストロンチウム、酸化タングステン、酸化ビスマス、酸化鉄、及びこれらの酸化物に、銀、プラチナ、金、銅、ロジウム、パラジウム、ルテニウム、イリジウム、及び遷移金属イオンの１種以上をドーピングした物質、から選ばれた少なくとも１種以上の光触媒物質を含有することが好ましい。これによって照明カバー用膜材の表面に付着や帯電吸着した煤塵汚れや臭気分子を光触媒作用による有機物分解作用で初期分解し、汚れの拭き取り除去性を高くしたり、消臭効果を発現することを可能とする。
【００１０】
本発明の光拡散透過性膜材は、前記マルチフィラメント糸条が、ガラス繊維、シリカ繊維、アルミナ繊維、及びセラミック繊維から選ばれた１種以上の無機繊維糸条であることが好ましい。これによって平成１２年に改正施行された建築基準法の燃焼試験（ＡＳＴＭ−Ｅ１３５４のコーンカロリーメーター燃焼試験）に適合し、公共施設やオフィスビルなどの天井照明や壁照明、さらには鉄道車両やエレベータかごなどの天井照明など、利用者の多い閉鎖空間での使用を可能とし、より火災や防災対策の信頼性を高くする。
【００１１】
本発明の光拡散透過性膜材は、前記マルチフィラメント糸条を編織要素とする布帛が、モンモリロナイト、スメクタイト、及びフッ素雲母から選ばれた１種以上の層状鉱物で処理されていることが好ましい。これによって、（ＡＳＴＭ−Ｅ１３５４の燃焼試験）燃焼時に層状鉱物が体積膨張して布帛の隙間を埋め、布帛の隙間からの燃焼ガスの漏出を抑止するので、膜材の反対側への煙の拡散が効果的に遮断されるようになるので、公共施設やオフィスビルなどの天井照明や壁照明、さらには鉄道車両やエレベータかごなどの天井照明など、利用者の多い閉鎖空間での使用を可能とし、より火災や防災対策の信頼性を高くする。
【発明の効果】
【００１２】
本発明の光拡散透過性膜材は、光拡散透過性かつ可撓性を有し、用途や使用環境を選ばずに、織物の糸筋や織組織の陰影や濃淡ムラの欠点を緩和し、美麗な発光外観を演出するような（不燃特性を有し、特にＬＥＤ光源に適した）照明カバー用膜材が得られるので、ホテル、イベントホール、商業施設、遊戯施設、公共施設、駅・空港内施設、地下街通路などの天井照明や壁照明、及びエレベータかごなどの天井照明など利用客の多い場所で使用する大型の光源カバーとしての使用はもちろん、さらには照明器具のシェード材、カバー材、プロジェクター投影用の映写スクリーンなどにも使用でき、これらの用途において火災対策や防災対策の信頼性をより高くすることができる。
【図面の簡単な説明】
【００１３】
【図１】本発明の光拡散透過性膜材の断面の一例を模式的に示す図
【図２】本発明の光拡散透過性膜材の断面の一例を模式的に示す図
【図３】本発明の光拡散透過性膜材の断面の一例を模式的に示す図
【発明を実施するための形態】
【００１４】
本発明の光拡散透過性膜材は、マルチフィラメント糸条を編織要素とする布帛を基布として、この基布の１面以上にエラストマー組成物により形成された光拡散性被覆層を有する全光線透過率（ＪＩＳ  Ｋ７３７５）が３５〜６５％の可撓性複合シートであって、光拡散性被覆層がアンカー層及びトップ層との積層構造を成し、アンカー層とトップ層とのヘイズ（ＪＩＳ  Ｋ７１３６）差の絶対値１〜２０を有し、かつ布帛の表裏面が編織組織による規則的立体凹凸を有し、この立体凹凸の高低差が０．５μｍ〜２５μｍであり、しかもアンカー層のみが規則的立体凹凸の凹部を充填していることによって、光拡散透過性かつ可撓性を有し、用途や使用環境を選ばずに、織物の糸筋や織組織の陰影や濃淡ムラの欠点を緩和し、美麗な発光外観を演出することができる。そして本発明の光拡散透過性膜材の使用方法は、光拡散性被覆層を基布の片面のみに設けたものである場合には、この光拡散性被覆層面側を外観面側として装着し、光拡散性被覆層を基布の両面に設けたものである場合には、外観面側を何れの面側としても構わない。このとき光源カバーとして露出する側の面の最外層（トップ層）には煤塵汚れ除去性や不快臭などの消臭を補助しうる物質（例えば光触媒物質で特に可視光応答型の無機酸化物粒子）を含有することができる。
【００１５】
本発明の光拡散透過性膜材の基布に使用するマルチフィラメント糸条を編織要素とする布帛は、平成１２年に改正施行された建築基準法の燃焼試験（ＡＳＴＭ−Ｅ１３５４のコーンカロリーメーター燃焼試験）に適合する不燃性を有し、公共施設やオフィスビルなどの天井照明や壁照明、さらには鉄道車両やエレベータかごなどの天井照明など、利用者の多い閉鎖空間で使用する場合には、ガラス繊維、シリカ繊維、アルミナ繊維、及びセラミック繊維から選ばれた１種以上の繊維糸条から形成されたものが好ましく、布帛は織布、または編布が用いられる。特に建築基準法に適合する不燃性を必要としない場合には、ポリプロピレン繊維、ポリエチレン繊維、ポリエステル繊維、ナイロン繊維、ビニロン繊維、芳香族ヘテロ環ポリマー繊維などの合成繊維を使用してもよい。織布には、平織、綾織、繻子織、模紗織など汎用の織布が挙げられるが、特に織組織が、経糸打込：２０〜１００本／１インチ、緯糸打込：２０〜１００本／１インチの織布が好ましい。これらの布帛は表裏面が編織組織による規則的立体凹凸を有していることが好ましく、この規則的凹凸の繰り返し単位は、織組織の糸打込み密度に比例し、特に経糸打込及び緯糸打込の糸本数密度が多いほど、膜材を光源に翳した時に布帛の織組織の陰影を際立たせない効果を得る。凹凸の高低差の絶対値は０．５μｍ〜２５μｍ、特に１μｍ〜１０μｍが好ましい。このような効果は経緯糸条の交絡間に形成される空隙率を０〜５％の織密度とすることによっても達成できる。空隙率が５％を越えると、光源カバー用膜材を光源に翳した時に、空隙部の光線透過率のみが大きくなり、それによって布帛の織組織の陰影が際立ち、光源カバーの外観を悪くすることがある。空隙率は布帛の特定の面積単位（例えば１インチ幅×１インチ長の四角形）内に含む、経緯糸条の交絡間に形成された多数の微細空隙の総和による面積占有率であり、空隙率は先ず布帛の特定の面積単位内に含む経糸条及び緯糸条の占める面積率を求め、これを１００％から差し引いた値（％）で求めてもよい。布帛と光拡散性被覆層との接着性を向上させる目的で布帛全体に公知のシランカップリング剤による表面改質処理を１〜５質量％濃度の溶液による含浸処理で施すことが好ましい。
【００１６】
布帛を構成する、特に無機繊維糸条としてのガラス繊維、シリカ繊維、アルミナ繊維、及びセラミック繊維は、各々フィラメント直径３〜１３μｍに溶融紡糸され、５０〜５００本集束して得たストランドに０〜５回／インチの撚りを掛けた単糸で、特に撚数が０の無撚糸で断面形状が扁平のフラットヤーンが最も好ましい。ガラス繊維としてはＥガラス（無アルカリガラス）を使用したもの、シリカ繊維としてはシリカ（ＳｉＯ２）を主成分として９５質量％以上含み、副成分として酸化ホウ素（Ｂ２Ｏ３）を２．５〜５質量％含むものが挙げられる。アルミナ繊維としてはアルミナ（Ａｌ２Ｏ３）を６５〜７５質量％とシリカ（ＳｉＯ２）を２５〜３５質量％、とを主成分とするもので、副成分として酸化ホウ素（Ｂ２Ｏ３）を２．５〜１０質量％含むものが挙げられる。セラミック繊維としては本発明において具体的に、チタン酸カリウム繊維、チタニア繊維、シリカ−チタニア繊維、窒化ホウ素繊維、ジルコニア繊維、シラザン−窒化ケイ素繊維、アルミナ−ボリア−シリカ繊維から選ばれた１種以上である。無撚のマルチフィラメントフラットヤーンを用いることで光透過ムラを無くすると同時に糸幅が広い利点により布帛の空隙率を０に近付けることができるので、光源カバー用膜材を光源に翳した時に、布帛の織組織の陰影を際立たせない効果をより高く設定することができる。ストランドの撚数が５回／インチを越えて大きくなるとマルチフィラメントが捻れて出来る螺旋ウェーブに光屈折が干渉することで捻れ部分の光透過陰影が際立って光源カバーの外観を悪くすることがある。また、これらのストランド２本、または３本を１〜５回／インチで撚り合わせた合撚糸なども使用でき、布帛の表裏面に形成され、編織組織による規則的立体凹凸の度合いをより顕著とする。本発明の光拡散透過性膜材に使用する有機または無機繊維糸条の繊度は、１５０〜１８００ｄｔｅｘ、特に３００〜１３５０ｄｔｅｘのマルチフィラメント糸条が好ましい。
【００１７】
上記の布帛には、モンモリロナイト、スメクタイト、及びフッ素雲母から選ばれた１種以上の層状鉱物による下処理がなされ、布帛を構成するマルチフィラメント糸条、及び糸条−糸条間には平均粒子径０．１〜３０μｍの上記層状鉱物粒子が埋填されていることが燃焼試験（ＡＳＴＭ−Ｅ１３５４に規定のコーンカロリーメーター試験法）において有効である。この手段によって、加熱時に層状鉱物が体積膨張して布帛の隙間を埋め、布帛の隙間からの燃焼ガスの漏出を抑止するので、煙の拡散を効果的に遮断することができるようになる。フッ素雲母はNａ四珪素雲母を有機交換処理した平均粒子径１０〜３０μｍのフッ素四珪素雲母が使用できる。モンモリロナイトは、（Ａｌ２−ｙＭｇｙ）Ｓｉ４Ｏ１０（ＯＨ）２・（Ｍ＋Ｍ１/２２+）ｙｎＨ２Ｏ式で表される平均粒子径０．１〜２．０μｍの２八面体型含水層状珪酸塩鉱物が使用できる。（y＝０．２〜０．６、Ｍ＝交換性陽イオンNa, K, Ca, Mg, Hなど、ｎ＝層間水の量）スメクタイトは、シリカ四面体(四配位)とアルミ八面体(六配位)が交互に層状となる構造であり、シリカ／アルミが２：１の比率のもので、これらの平均粒子径は０．１〜２．０μｍである。これらの層状鉱物による布帛への処理は、水中分散した層状鉱物水溶液を用いて布帛に含浸後、乾燥することによって行い、布帛の質量に対し、３〜１２質量％の付着率とすることが好ましい。この層状鉱物水溶液には布帛と層状鉱物との密着性を向上するためにシランカップリング剤、もしくは有機チタネート化合物を層状鉱物に対して１〜１０質量％併用することが好ましい。
【００１８】
布帛の１面以上に形成する光拡散性被覆層は、エラストマー組成物溶液によるディッピィング法（布帛全体を溶液中に含浸）、またはコーティング法、グラビアコート法などの公知の塗工方法によって形成される。エラストマー組成物は、軟質ポリ塩化ビニル樹脂（フタル酸エステルなどの公知の可塑剤を含有）、塩化ビニル系共重合体樹脂（アクリル酸系モノマー、酢酸ビニル系モノマー、ウレタン系モノマーを共重合成分として構造の一部に含有）、ウレタン系共重合体樹脂、ポリエステル系共重合体樹脂、スチレン系共重合体樹脂、ポリオレフィン系共重合体樹脂、軟質フッ素系共重合体樹脂、及びシリコーン系共重合体樹脂（シリコーンエラストマー）などが挙げられ、特に平成１２年に改正施行された建築基準法の燃焼試験（ＡＳＴＭ−Ｅ１３５４のコーンカロリーメーター燃焼試験）に適合する不燃性を有し、公共施設やオフィスビルなどの天井照明や壁照明、さらには鉄道車両やエレベータかごなどの天井照明など、利用者の多い閉鎖空間で使用する場合には、シリコーンエラストマーが好ましい。また、これらエラストマーによる光拡散性被覆層はアンカー層及びトップ層との積層構造を成し、アンカー層とトップ層とのヘイズ（ＪＩＳ  Ｋ７１３６）差の絶対値が１〜２０の範囲を有し、かつ布帛の表裏面に有する規則的立体凹凸の凹部がアンカー層のエラストマー組成物で充填されていることが好ましい。アンカー層とトップ層の各々を構成するエラストマー組成物は互いに同一とすることが積層構造の界面密着性の観点で好ましい。そしてアンカー層とトップ層とのヘイズ（ＪＩＳ  Ｋ７１３６）差の絶対値を１〜２０とする手段には、１）アンカー層またはトップ層の何れか一方に光拡散剤を含有するか、２）もしくはアンカー層及びトップ層の両方に光拡散剤を含有し、各々当該光拡散剤の種類及び／または各々の含有濃度を異にすることが好ましい。このようにアンカー層のみがこの規則的立体凹凸における凹部を完全に充填していることによって、凹部を充填するアンカー層用エラストマーの断面形状及びその光学的性質（ヘイズ）が局部的に規則性を持って特異化し、この部分の光透過効果、光散乱効果、及び光屈折効果などが特徴的となり、さらにトップ層とのヘイズ差、及び光学的特性の差異による相乗効果により、膜材全体として光拡散性被覆層が優れた光拡散効果及び光透過効果を発現するようになり、それによって得られる膜材が、用途や使用環境を選ばずに、織物の糸筋や織組織の陰影や濃淡ムラの欠点を緩和し、美麗な発光外観を演出するような照明カバー用膜材を得ることができる。
【００１９】
本発明に使用するのに好ましいシリコーンエラストマーを詳しく説明すると、シリコーンエラストマーには、付加反応硬化型シリコーンエラストマー、縮合反応硬化型シリコーンエラストマー、ラジカル（パーオキサイド架橋）反応硬化型シリコーンエラストマーが使用でき、特にトルエン等で希釈してコーティングが可能で、しかも低温硬化ができる付加反応硬化型シリコーンエラストマーが好ましい。付加反応硬化型シリコーンエラストマーは、２種類のオルガノポリシロキサン中の官能基が付加反応により結合して架橋しエラストマー化したもので、これらは例えば、ビニル基やヘキセニル基のような脂肪族不飽和基を含有するオルガノポリシロキサン、オルガノハイドロジェンポリシロキサンおよび白金族化合物系触媒からなるシリコーンエラストマーが挙げられる。脂肪族不飽和基含有オルガノポリシロキサンとしては、両末端ビニルジメチルシロキシ基封鎖ジメチルポリシロキサン、両末端ビニルジメチルシロキシ基封鎖ジメチルシロキサン・メチルビニルシロキサン共重合体、両末端ビニルメチルフェニルシロキシ基封鎖ジメチルシロキサン・メチルフェニルシロキサン共重合体が挙げられる。オルガノハイドロジェンポリシロキサンとしては、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルシロキサン・メチルハイドロジェンシロキサン共重合体、メチルハイドロジェンシクロポリシロキサンが挙げられ、これらの付加反応硬化型シリコーンエラストマーは加熱によって硬化可能であり、硬化物中にはシリカ、炭酸カルシウムなどの充填剤、ホウ酸亜鉛、ホウ酸アルミニウム、錫酸亜鉛、ヒドロキシ錫酸亜鉛、クリストバライトなど光拡散透過効果を有し、かつ燃焼時にガラス質の燃焼ガス遮蔽層を形成可能な無機難燃剤、酸化チタンなどの無機顔料、光源カバーの青味付目的に少量の有機顔料（シアニンブルー）、蛍光増白剤などを含有することができる。
【００２０】
縮合反応硬化型シリコーンエラストマーは、２種類のオルガノポリシロキサン中の官能基、またはオルガノポリシロキサンとシリカやシラン等のケイ素化合物中の官能基が縮合反応により結合して架橋しエラストマー化したものである。縮合反応硬化型シリコーンエラストマーとしては、両末端シラノール基封鎖ジオルガノポリシロキサン、オルガノハイドロジェンポリシロキサンおよび有機酸の重金属塩等の縮合反応触媒からなる組成物が挙げられる。両末端シラノール基封鎖ジオルガノポリシロキサンとしては、両末端シラノール基封鎖ジメチルポリシロキサン、両末端シラノール基封鎖ジメチルシロキサン・メチルフェニルシロキサン共重合体、両末端シラノール基封鎖メチル（３,３,３−トリフルオロプロピル）ポリシロキサンが挙げられる。このジオルガノポリシロキサンは末端シラノール基の一部をアルコキシ化したものでもよい。架橋剤として作用するオルガノハイドロジェンポリシロキサンとしては、両末端ジメチルハイドロジェンシロキシ基封鎖ジメチルシロキサン・メチルハイドロジェンシロキサン共重合体、両末端トリメチルシロキシ基封鎖メチルハイドロジェンポリシロキサン、メチルハイドロジェンシクロポリシロキサンが挙げられる。縮合反応触媒には、ジブチル錫ジラウレート、ジブチル錫ジオクテート、ラウリン酸錫、オクテン酸鉛、オクテン酸亜鉛などが使用できる。また本発明に用いるシリコーンエラストマーは水性オルガノポリシロキサンエマルジョンにコロイダルシリカを含む組成物を用い、水分を除去したものであってもよい。
【００２１】
ラジカル反応硬化型シリコーンエラストマー組成物としては、オルガノポリシロキサン、補強性充填剤および有機過酸化物からなる組成物が挙げられる。オルガノポリシロキサンとしては、両末端がトリメチルシロキシ基、ジメチルビニルシロキシ基、メチルフェニルビニルシロキシ基またはシラノール基で封鎖され、主鎖がジメチルポリシロキサン、ジメチルシロキサン・メチルフェニルシロキサン共重合体、ジメチルシロキサン・メチルビニルシロキサン共重合体などが挙げられる。有機過酸化物は、ベンゾイルパーオキサイド、ジクミルパーオキサイド、ジ−ｔ−ブチルパーオキサイドなどである。
【００２２】
これら上述した各種エラストマー組成物（特にシリコーンエラストマー）による光拡散性被覆層の形成厚さ、すなわちアンカー層及びトップ層において、アンカー層は布帛（基布）の全体または一部に含浸し、かつ被覆する形態が好ましく、アンカー層としての被覆部分は１〜５０μｍ、特に２〜２０μｍの膜厚が好ましい。また、トップ層は同一（同種）のエラストマーにより、アンカー層全体を均一、または不均一に被覆する１〜５０μｍ、特に２〜２０μｍの膜厚が好ましい。
【００２３】
上記により形成された光拡散性被覆層を構成するアンカー層、及びトップ層は、各々個別の光学特性（ヘイズ、光拡散性、屈折率）を有する。これらは例えば、１）アンカー層またはトップ層の何れか一方に光拡散剤を含有することでヘイズ差（ＪＩＳ  Ｋ７１３６のヘイズ差の絶対値が１〜２０の範囲）を設けること、２）アンカー層及びトップ層の両方に光拡散剤を含有し、各々これら光拡散剤の種類及び／または各々の含有濃度を異にすることでヘイズ差（ＪＩＳ  Ｋ７１３６のヘイズ差の絶対値が１〜２０の範囲）を設けることが挙げられる。光拡散剤としては、白色顔料、光輝性金属フレーク、光輝性金属パウダー、パール顔料、ガラスビーズ、ガラス粒子、樹脂ビーズ、及び球状樹脂粒子から選ばれた少なくとも一種の粒子、またはフレークが挙げられる。白色顔料は、二酸化チタンや酸化亜鉛などの白色顔料の他、炭酸カルシウム、炭酸マグネシウム、硫酸バリウム、シリカ、水酸化アルミニウム、水酸化マグネシウム、酸化マグネシウムなどの無機物粒子が挙げられる。光輝性金属フレーク及び光輝性金属パウダーは、アルミフレーク、ステンレスフレーク、アルミパウダーなどの他、樹脂製あるいはガラス製のフレークやパウダーの表面にアルミ、銀、ニッケルなどの金属をメッキ法や蒸着法により薄膜被覆したフレークやパウダーが挙げられる。パール顔料は、雲母に金属酸化物（例えば酸化チタンや酸化鉄）をコートした光干渉性フレークが挙げられる。ガラスビーズは、中空ガラスビーズ、中実ガラスビーズ、ガラス粒子は、ガラス粉末、ガラスビーズ破砕体が挙げられる。樹脂ビーズは、架橋アクリル系樹脂、シリコーン系樹脂、架橋ポリスチレン系樹脂、架橋ポリウレタン系樹脂、ポリエチレン系樹脂、ベンゾグアナミン樹脂、エポキシ系樹脂などからなる樹脂ビーズ、または球状樹脂粒子が挙げられる。上記したこれらの光拡散剤の平均粒子径は、０．１〜５０μｍが好ましく、白色顔料、光輝性金属パウダー、ガラスビーズ、ガラス粒子、樹脂ビーズ、及び球状樹脂粒子のアスペクト比は１〜６が好ましく、特に光輝性金属フレーク、及びパール顔料においてのアスペクト比は６〜６０が好ましい。またアンカー層、及び／またはトップ層に対する光拡散剤の含有量はエラストマー１００質量部に対して光拡散剤を０．１〜２５質量部、特に１〜１０質量部が好ましい。
【００２４】
また、上述した光拡散剤としてのシリコーン系樹脂による樹脂ビーズ、または球状樹脂粒子として、オルガノポリシロキサン硬化物粒子が好ましく、これらは具体的に、ポリメチルシルセスキオキサン、含フッ素シルセスキオキサンポリマー、以下ＩＮＣＩ命名による（ジメチコン／ビニルジメチコン）クロスポリマー、（ジメチコン／フェニルビニルジメチコン）クロスポリマー、（ジメチコン／ラウリルジメチコン）クロスポリマー、（ジメチコン／（ＰＥＧ−１０／１５））クロスポリマー、（ビニルジメチコン／メチコンシルセスキオキサン）クロスポリマー、（ＰＥＧ−１５／ラウリルジメチコン）クロスポリマー、（ジフェニルジメチコン／ビニルジフェニルジメチコン／シルセスキオキサン）クロスポリマー、（ジメチコン／ポリグリセリン−３）クロスポリマー、（ラウリルジメチコン／ポリグリセリン−３）クロスポリマー、（ジメチコン／ビス−イソブチルＰＰＧ−２０）クロスポリマー、及びこれらのオルガノポリシロキサン硬化物粒子にシリコーンオイルを吸着させた粒子、から選ばれた１種または２種以上で、粒子径０．１〜５μｍ、特に０．５〜３．５μｍの範囲のものが好ましい。クロスポリマーとはシリコーンゴム粒子の表面にシリコーン樹脂硬化物で被覆してなる複合粒子である。またＩＮＣＩ命名とは化粧品原料の国際命名法(International Nomenclature of Cosmetic Ingredients)である。
【００２５】
またオルガノポリシロキサン硬化物粒子は架橋有機シリコーン微粒子であり、シロキサン単位（ＲＳｉＯ３／２）ｎで表される三次元網目構造に架橋したポリオルガノシルセスキオキサン硬化物であることが好ましい。オルガノポリシロキサン硬化物粒子はシロキサン結合を主骨格としてケイ素原子に有機置換基を有するものであり、シロキサン単位の酸素原子の１個または２個を水酸基またはアルコキシ基に置換したシロキサン単位が特に好ましい。オルガノポリシロキサン硬化物粒子のケイ素原子に置換する有機基としては、メチル基、エチル基、プロピル基、ブチル基などのアルカン基、フェニル基などのアリール基、ベンジル基などのアラルキル基などの他、カルボキシル基、カルボニル基、エステル基、エーテル基などが挙げられる。このようなオルガノポリシロキサン硬化物粒子は、３官能性のアルコキシシランなどを水中で加水分解と縮合反応（ゾル−ゲル法）によってシロキサン結合を成長させながら３次元架橋した粒子を形成させる方法で製造される。本発明においてオルガノポリシロキサン硬化物粒子はポリオルガノシルセスキオキサン硬化物微粒子を単独使用するか、ポリオルガノシルセスキオキサン硬化物微粒子を主体とし、これに上記クロスポリマーをブレンド併用することが好ましい。
【００２６】
またオルガノポリシロキサン硬化物には後処理でシリコーンオイルを３〜１５質量％吸着したものも使用することができる。特にシリコーンオイルを吸着したオルガノポリシロキサン硬化物粒子を使用することによって、膜材表面に経時的に滲み出た微量のシリコーンオイル成分が膜材表面を覆うことにより、その上に蓄積した煤塵汚れと膜材との間に介在する剥離剤として作用し、その結果煤塵汚れの拭取除去を効果的に容易とする。シリコーンオイルとしては、ジメチルシリコーンオイル、ポリジメチルシロキサンジオール、メチルハイドロジェンシリコーンオイル、メチルフェニルシリコーンオイルなどのストレートシリコーンオイル、アルキル変性シリコーンオイル、高級脂肪酸変性シリコーンオイル、ポリエーテル変性シリコーンオイル、フルオロアルキル変性シリコーンオイル、アミノ変性シリコーンオイル、エポキシ変性シリコーンオイル、カルボキシル変性シリコーンオイル、アルコール変性シリコーンオイル、アルキル・ポリエーテル変性シリコーンオイル、メタクリル酸変性シリコーンオイルなどの変性シリコーンオイルが挙げられ、なかでもアルキル変性シリコーンオイル、高級脂肪酸変性シリコーンオイルが好ましい。
【００２７】
上記トップ層には必要に応じて、酸化チタン、過酸化チタン（ペルオキソチタン酸）、酸化亜鉛、酸化錫、チタン酸ストロンチウム、酸化タングステン、酸化ビスマス、酸化鉄、及びこれらの酸化物に、銀、プラチナ、金、銅、ロジウム、パラジウム、ルテニウム、イリジウム、及び遷移金属イオンの１種以上をドーピングした物質、から選ばれた少なくとも１種以上の光触媒物質を１〜２５質量％含有し、特に波長４００ｎｍから８００ｎｍの可視光を吸収して活性を示す可視光応答型光触媒を含有することが好ましい。これによって付着した煤塵汚れの一部を光触媒作用による有機物分解効果で、より拭取除去を容易とする他、室内の消臭効果も同時附帯する。またトップ層には、１次粒子径３〜１５０ｎｍのシリカ（酸化ケイ素）ゾル、アルミナ（酸化アルミニウム）ゾル、ジルコニア（酸化ジルコニウム）ゾル、セリア（酸化セリウム）ゾル、及び複合酸化物（酸化亜鉛−五酸化アンチモン複合または酸化スズ−五酸化アンチモン複合）ゾルなどの無機コロイド物質を１〜２５質量％含むことができ、これによって帯電防止性を同時附帯し、膜材に付着する煤塵の除去を容易とする。
【００２８】
本発明の光拡散透過性膜材は、全光線透過率（ＪＩＳ  Ｋ７３７５）が３５〜６５％、好ましくは４０〜５５％の光拡散透過性を有するシートである。全光線透過率が３５％未満だと光源カバーや光天井膜に用いた時に、（ＬＥＤ）光源の輝度に対する照度が低くなり照明効果が非効率となる。一方、全光線透過率が６５％を越えると（ＬＥＤ）光源カバーや光天井膜に用いた時に、光源の存在及び輪郭が顕わとなることで照明装置の外観を損なうことがある。本発明の光拡散透過性膜材は光源カバーや光天井膜に用いる場合、膜材の何れの面を光源に対向させて装着してもその効果に遜色はない。また必要に応じて光源に対向させる面側に、文字、絵柄、模様、写真などの隠し意匠を部分的、または全面に施すことにより、光源の点灯時に隠し意匠が膜材を透過して膜材表面に行灯表示することも可能である。隠し意匠は光透過性のインクを用いての印刷によって施すことが好ましいが、光半透過性の白インクで和紙柄を濃淡印刷することで、和紙行灯調の光拡散透過性膜材を得ることができる。
【００２９】
光拡散透過性膜材は具体的に、建造物の天井埋込型ベースライトハウジング（例えば、蛍光灯１〜６本装着：器幅１５〜４５ｃｍ×器長８０〜１５０ｃｍ）全面を、照明光源と膜材を３〜２０ｃｍの距離で被覆する膜材で、被覆は平面装着に限定されず、湾曲状の立体装着であっても良い。またその膜材端部にはフラット状の支持フレーム、または横断面が半円弧状あるいは多角形状の立体支持フレームが設けられ、支持フレームには蛍光灯ハウジングとの着脱を自在とする嵌合部材を有するものである。また具体的に、天井に多数の照明ハウジングが天井埋込型または天井装着型で配置された状態で、これら照明ハウジングを膜材で一括被覆してなる光天井膜であり、このような大面積膜材は１〜３ｍ幅の膜材原反を縫製または接着により接合すること、または１〜３ｍ幅の膜材原反を支持フレームに組み込み、支持フレーム同士のメカニカルな接合によって大型化され、照明光源と膜材は３〜２０ｃｍの距離とする。天井の形状は平面状に限定されず、湾曲状であっても良い。また本発明の光拡散透過性膜材はエレベータかごの天井部や、建造物に付帯する外付型の内照看板用光源カバーとして用いることもできる。また本発明の光拡散透過性膜材は任意の立体デザインを施して、卓上型またはスタンド型のランプシェードとして用いることもできる。また本発明の光拡散透過性膜材に適する光源は、白熱電球、ハロゲンランプ、ロングバー型蛍光管、サークル型蛍光管、ボール内蔵蛍光管、ロングバー型ＬＥＤ蛍光管、ボール内蔵ＬＥＤ蛍光管、サークル型ＬＥＤ蛍光管、多数のＬＥＤを任意に配置した発光体、及び有機ＥＬ素子など光源の種類、形態に係らず良好な光拡散透過性を発現するが、特に多数のＬＥＤユニットで構成され、各々が点光源として配置されるＬＥＤ光源に対して有効で、特にＬＥＤ光源のホットスポット（光源位置が見た目に露わとなること）防止に対して効果的である。
【００３０】
建築基準法において不燃特性（コーンカロリーメーター試験：ＡＳＴＭ−Ｅ１３５４、またはＩＳＯ  ５６６０−１）は、電気ヒーターによる輻射熱を、試験体に向けて５０ｋＷ／ｍ２で照射した時に、加熱開始後２０分間の総発熱量が８ＭＪ／ｍ２以下であり、かつ加熱開始後２０分間、１０秒以上継続して最高発熱速度が２００ｋＷ／ｍ２を超えない燃焼要件を有するものである。
【００３１】
本発明の光拡散透過性膜材（１）について図１〜図３により説明する。図１はマルチフィラメント糸条を編織要素として、編織組織による規則的立体凹凸（２−１）を表裏に有する布帛（２）を基布として、布帛（２）の片面にエラストマー組成物により形成された光拡散性被覆層（３）を有し、この光拡散性被覆層（３）がアンカー層（３−１）及びトップ層（３−２）との積層構造を成し、アンカー層（３−１）のみが規則的立体凹凸（２−１）の凹部（２−１−１）を充填しているものである。図２は図１において、アンカー層（３−１）のみが光拡散剤（４）を含有し、このアンカー層（３−１）のみが規則的立体凹凸（２−１）の凹部（２−１−１）を充填しているものである。図３は図１において、トップ層（３−２）のみが光拡散剤（４）を含有し、光拡散剤（４）を含有しないアンカー層（３−１）のみが規則的立体凹凸（２−１）の凹部（２−１−１）を充填しているものである。
【実施例】
【００３２】
[不燃性評価]
Ａ）コーンカロリーメーター試験（ＡＳＴＭ−Ｅ１３５４）
タテ・ヨコ約１００ｍｍの正方形で厚さ５０ｍｍまでの大きさで表面が平坦な供試膜  材とし、放射熱５０ＫＷ／ｍ２で１０分間行う。試験は、供試膜材３枚の最大発熱速度の平均値と各供試膜材の最大発熱速度の差が１０％未満であることを確認し、１０％未満の場合は当該３枚の供試膜材のデータを採用する。１０％以上となる場合には、更に供試膜材３枚の試験を行い、これらの供試膜材６枚のうち、最大発熱速度の最大値と最小値を除く４枚の供試膜材のデータを採用する。燃焼判定は、試験時間中に計測された総発熱量（ＭＪ／ｍ２）及び最大発熱速度（ＫＷ／ｍ２）並びに着火時間（秒）で行う。
着火時間（秒）は、試験片から炎が確認されてから１０秒以上炎が存在した場合を着火とみなし、試験開始から最初に着火が確認されるまでの時間とする。
（ａ）総発熱量：８ＭＪ／ｍ２以下を適合
（ｂ）発熱速度：１０秒以上継続して２００ｋＷ／ｍ２を超えないものを適合
（ｃ）外観観察：直径０．５ｍｍを超えるピンホール陥没痕の発生がないものを適合
[煤塵除去性評価]
Ａ）屋外曝露
傾斜角３０度の屋外暴露台に供試膜材を１ヶ月間展張固定し、表面に付着した煤塵汚れをワイピングクロス（商品名ザヴィーナ：ＫＢセーレン社製）で拭き取り、煤塵の除去性を下記のように判定した。（埼玉県草加市にて平成２５年１２月に実施）
１：  除去性に優れている（膜材の外観が初期レベルに戻った）
２：  拭き取りを繰り返しても煤塵汚れがうっすらと残ったまま変わらない
３：  拭き取りを繰り返しても煤塵汚れが落ちず、拭いた痕跡が見苦しい
Ｂ）ダートチャンバー
直径２０ｃｍ×高さ２５ｃｍの筒状密閉容器内の内壁に供試膜材片を貼付け、複写機用カーボントナー１ｇと乾燥川砂５０ｇを投入し、筒状密閉容器を横にした状態で１対の回転ロール（互いに反回り）上で、６０回／分の回転速度で１０分間筒状密閉容器を回転させた後、膜材片を取り出し、表面に付着した煤塵汚れをワイピングクロス（商品名ザヴィ  ーナ：ＫＢセーレン社製）で拭き取り、煤塵の除去性を下記のように判定した。
１：  除去性に優れている（膜材の外観が初期レベルに戻った）      
２：  拭き取りを繰り返しても煤塵汚れがうっすらと残ったまま変わらない
３：  拭き取りを繰り返しても煤塵汚れが落ちず、拭いた痕跡が見苦しい
[光源カバーの評価]
実施例及び比較例で作成した膜材を用いて天井埋込型ＬＥＤハウジング（住友３Ｍ社製品番：ＳＬ１１００：全光束１２０ルーメンの白色ＬＥＤモジュール：４２ｍｍＬ×５２ｍｍＷ×１１ｍｍＨサイズを１ｍ２ハウジングに２０個配置）全面をフラットに覆い、ＬＥＤと膜材の距離を２．５ｃｍとした。ＬＥＤ点灯状態で膜材光透過外観を膜材表面からの距離５０ｃｍの位置で目視観察し、Ａ）．ＬＥＤ（光源）の視認性、Ｂ）．光拡散性の良否を目視評価した。膜材のハウジング装着は含浸被覆層側を外に露出する面とする装着での評価とした。
Ａ）蛍光管（光源）のホットスポット視認性
１：十分な照度を有し、しかもＬＥＤ（光源）の存在が視認できない
２：十分な照度を有するが、ＬＥＤ（光源）の位置が朧に視認できる
３：十分な照度を有するが、ＬＥＤ（光源）の位置が明確に視認できる
４：ＬＥＤ（光源）の存在が視認できないが、照度が不十分である
Ｂ）光拡散性
１：十分な照度を有し、しかも光拡散性に優れる
２：十分な照度を有するが、やや光拡散性に劣りやや陰影濃淡がある
３：十分な照度を有するが、光拡散性に劣り陰影濃淡がある
４：照度が不十分である
【００３３】
［実施例１］
Ｅガラスによる直径９μｍのフィラメントを４００本集束した繊度６７．５ｔｅｘのフラットヤーン単糸を経糸及び緯糸として、経糸打ち込み密度４４本／インチ、緯糸打ち込み密度３３本／インチの織組織による空隙率０％、その織組織の立体凹凸高低差が３μｍのガラス平織布帛（質量２１０ｇ／ｍ２）を基材（１）として、この基材（１）の片面に光拡散性被覆層の一部として、〈配合１〉によるアンカー層をナイフコーティング法（電気炉内で１８０℃×３分間の熱処理硬化工程含む）により３２ｇ／ｍ２の付着量で設けた。このアンカー層は実質的にガラス平織布帛の片面表面に含浸固化するものである。次にこのアンカー層の表面に〈配合２〉によるトップ層をアンカー層と同様のナイフコーティング法により２４ｇ／ｍ２の付着量で設け、このアンカー層とトップ層との積重体を光拡散性被覆層とした。得られた膜材は、厚さ０．３２ｍｍ、質量２６６ｇ／ｍ２、全光線透過率が３８．８％、アンカー層とトップ層とのヘイズ差の絶対値は６．５であった。
〈配合１〉アンカー層形成用エラストマー組成物
商品名：シラスコンＲＴＶ４０８６Ａ：東レ・ダウコーニング社製    ５０質量部
（２液付加反応硬化型シリコーン樹脂：有効成分１００％）
商品名：シラスコンＲＴＶ４０８６Ｂ：東レ・ダウコーニング社製    ５０質量部
（２液付加反応硬化型シリコーン樹脂：有効成分１００％）
商品名：ＳＲＸ２１２触媒：東レ・ダウコーニング社製                １質量部
商品名：ＫＭＰ−５９０：光拡散剤：信越シリコーン社製            １０質量部
（シロキサン結合が（CH3SiO3/2）ｎで表される、三次元架橋した
ポリメチルシルセスキオキサン球状粒子：粒子径２．０μｍ）
トルエン（希釈剤）                                            １００質量部
〈配合２〉トップ層形成用エラストマー組成物
商品名：シラスコンＲＴＶ４０８６Ａ：東レ・ダウコーニング社製    ５０質量部
（２液付加反応硬化型シリコーン樹脂：有効成分１００％）
商品名：シラスコンＲＴＶ４０８６Ｂ：東レ・ダウコーニング社製    ５０質量部
（２液付加反応硬化型シリコーン樹脂：有効成分１００％）
商品名：ＳＲＸ２１２触媒：東レ・ダウコーニング社製                １質量部
酸化タングステン（可視光応答型光触媒）微粒子                      ２質量部
酸化銅（光触媒ドープ剤）微粒子                                ０．５質量部
トルエン（希釈剤）                                            １００質量部
【００３４】
［実施例２］
実施例１の膜材設計において、アンカー層形成用エラストマー組成物に〈配合２〉を用い、トップ層形成用エラストマー組成物に〈配合１〉を用いた以外は実施例１と同様とし、厚さ０．３２ｍｍ、質量２６６ｇ／ｍ２、全光線透過率が４０．２％、アンカー層とトップ層とのヘイズ差の絶対値が６．５の膜材を得た。
【００３５】
［実施例３］
実施例１の膜材設計において、アンカー層形成用エラストマー組成物に下記〈配合３〉を用いた以外は実施例１と同様とし、厚さ０．３２ｍｍ、質量２６６ｇ／ｍ２、全光線透過率が３６．４％、アンカー層とトップ層とのヘイズ差の絶対値が８．３の膜材を得た。
〈配合３〉アンカー層形成用エラストマー組成物
商品名：シラスコンＲＴＶ４０８６Ａ：東レ・ダウコーニング社製    ５０質量部
（２液付加反応硬化型シリコーン樹脂：有効成分１００％）
商品名：シラスコンＲＴＶ４０８６Ｂ：東レ・ダウコーニング社製    ５０質量部
（２液付加反応硬化型シリコーン樹脂：有効成分１００％）
商品名：ＳＲＸ２１２触媒：東レ・ダウコーニング社製                １質量部
光拡散剤として酸化チタン粒子（ルチル型）：粒子径０．１μｍ        ２質量部
トルエン（希釈剤）                                            １００質量部
【００３６】
［実施例４］
実施例１の膜材設計において、アンカー層形成用エラストマー組成物に下記〈配合４〉を用いた以外は実施例１と同様とし、厚さ０．３２ｍｍ、質量２６６ｇ／ｍ２、全光線透過率が３９．３％、アンカー層とトップ層とのヘイズ差の絶対値が５．２の膜材を得た。
〈配合４〉アンカー層形成用エラストマー組成物
商品名：シラスコンＲＴＶ４０８６Ａ：東レ・ダウコーニング社製    ５０質量部
（２液付加反応硬化型シリコーン樹脂：有効成分１００％）
商品名：シラスコンＲＴＶ４０８６Ｂ：東レ・ダウコーニング社製    ５０質量部
（２液付加反応硬化型シリコーン樹脂：有効成分１００％）
商品名：ＳＲＸ２１２触媒：東レ・ダウコーニング社製                １質量部
光拡散剤として炭酸カルシウム：粒子径０．１μｍ                    ２質量部
トルエン（希釈剤）                                            １００質量部
【００３７】
［実施例５］
実施例１の基材（１）を下記〈配合５〉の層状鉱物含有下処理液浴に浸し、これを引き上げると同時にピックアップ率４０質量％にゴムマングル圧搾し、次いで１８０℃の熱風炉内で２分間乾燥して層状鉱物処理された質量２１４ｇ／ｍ２のガラス繊維布帛：基材（２）を得た。ガラス繊維布帛を基材（２）に変更した以外は実施例１と同一として、厚さ０．３２ｍｍ、質量２７０ｇ／ｍ２、全光線透過率３７．５％、アンカー層とトップ層とのヘイズ差の絶対値６．５の膜材を得た。
〈配合５：層状鉱物含有下処理液〉
商品名：ナノフィル２：ズードケミー触媒社製モンモリロナイト      １５質量部
（平均粒子径８μｍ、分散粒子径１００〜５００ｎｍの層状鉱物）                                
商品名：ＫＢＭ４０３：信越化学工業社製シランカップリング剤        ３質量部
（γ-グリシドキシプロピルトリエトキシシラン：有効成分１００％）
希釈水                                                          ８２質量部
【００３８】
［実施例６］
実施例２の基材（１）を基材（２）に変更した以外は実施例２と同一として、厚さ０．３２ｍｍ、質量２７０ｇ／ｍ２、全光線透過率が３９．１％、アンカー層とトップ層とのヘイズ差の絶対値６．５の膜材を得た。
【００３９】
［実施例７］
実施例３の基材（１）を基材（２）に変更した以外は実施例３と同一として、厚さ０．３２ｍｍ、質量２７０ｇ／ｍ２、全光線透過率が３５．０％、アンカー層とトップ層とのヘイズ差の絶対値は８．３の膜材を得た。
【００４０】
［実施例８］
実施例４の基材（１）を基材（２）に変更した以外は実施例４と同一として、厚さ０．３２ｍｍ、質量２７０ｇ／ｍ２、全光線透過率が３８．３％、アンカー層とトップ層とのヘイズ差の絶対値は５．２の膜材を得た。
【００４１】
実施例１〜８の膜材は、天井照明や壁照明、鉄道車両やエレベータかごなどの天井照明、照明器具のシェード材、カバー材、及びプロジェクター投影用の映写スクリーンなどに用いた時に十分な照度を有して光拡散性に優れ、またＬＥＤ（光源）の存在（ホットスポット）が視認されることのない、各種光源カバーとして良好なものである。特に全光線透過率（ＪＩＳ  Ｋ７３７５）が３５〜６５％を有し、膜材の光拡散性被覆層がアンカー層及びトップ層との積層構造を成していて、アンカー層とトップ層とのヘイズ（ＪＩＳ  Ｋ７１３６）差の絶対値が１〜２０の範囲であり、しかも膜材の布帛の表裏面が編織組織による規則的立体凹凸を有していて、この立体凹凸の高低差が０．５μｍ〜２５μｍで、さらにアンカー層のみが規則的立体凹凸の凹部を充填していることによって、この凹部を充填するアンカー層用エラストマー（特にシリコーンエラストマー組成物）の断面形状及びその光学的性質（ヘイズ）が局部的に規則性を持って特異化し、この部分の光透過効果、光散乱効果、及び光屈折効果などが特徴的となり、さらにトップ層とのヘイズ差、及び光学的特性の差異による相乗効果により、膜材全体として光拡散性被覆層が優れた光拡散効果及び光透過効果を発現するようになり、それによって得られる膜材が、用途や使用環境を選ばずに、織物の糸筋や織組織の陰影や濃淡ムラの欠点を緩和し、美麗な発光外観を演出することができる。そしてさらにこれらの膜材はコーンカロリーメーター試験（ＡＳＴＭ−Ｅ１３５４）の不燃性に適合するため、特に公共施設やオフィスビルなどの天井照明や壁照明など天井照明に用いる光源カバーとして最適なものであった。また光拡散性被覆層におけるトップ層には光触媒物質を含むこと、特に可視光応答型光触媒物質（酸化銅をドープ剤とする酸化タングステン）を含有することで、照明点灯時に光源から発する可視光線によって励起された光触媒物質の酸化還元反応が起こり、付着した煤塵汚れ（例えば埃、黴、花粉、調理で揮散した油、煙草のヤニなどの蓄積汚れ）の分解を促し、それによって煤塵汚れの除去性をより高くすることが可能となるのみならず、照明カバー（または光天井用膜材）露出面に漂い接触する臭気（体臭、動物臭、食品臭、煙草臭、化学物質臭など）ｐｐｍ濃度を１時間で約１／４濃度に低減させる消臭効果も有するものであった。また実施例５〜８の膜材は、モンモリロナイトによる層状鉱物で処理されたガラスクロスを使用することによって、（ＡＳＴＭ−Ｅ１３５４の燃焼試験）燃焼時に層状鉱物が体積膨張して布帛（ガラスクロス）の隙間を埋め、布帛（ガラスクロス）の隙間からの燃焼ガスの漏出を抑止するので、膜材の反対側への煙の拡散が効果的に遮断されるようになるので、公共施設やオフィスビルなどの天井照明や壁照明、さらには鉄道車両やエレベータかごなどの天井照明など、利用者の多い閉鎖空間での使用を可能とし、より火災や防災対策の信頼性を高くすることが期待されるものである。
【００４２】
【表１】
2015197614.tif 000003
【００４３】
【表２】
2015197614.tif 000004
【００４４】
［比較例１］
実施例１において、〈配合１〉アンカー層形成用エラストマー組成物に含むオルガノポリシロキサン硬化物粒子（平均粒子径２．０μｍのポリメチルシルセスキオキサン球状粒子）１０質量部を省略した以外は実施例１と同様にして、厚さが０．３２ｍｍ、質量２６０ｇ／ｍ２、全光線透過率が４４．８％、アンカー層とトップ層とのヘイズ差の絶対値は０．３の膜材を得た。比較例1で得た膜材はアンカー層にオルガノポリシロキサン硬化物粒子を含まないため、光源カバーに使用した時に光拡散性に劣り、光源位置（ホットスポット）が露わとなるため外観上、見苦しいものであった。
【００４５】
［比較例２］
実施例１において、光拡散性被覆層を〈配合１〉によるアンカー層のみとした以外は実施例１と同様にして、厚さが０．２９ｍｍ、質量２３３ｇ／ｍ２、全光線透過率が５１．１％の膜材を得た。比較例２で得た膜材はトップ層を含まないためトップ層とアンカー層とのヘイズ差を発現せず、そのため光源カバーに使用した時に光拡散性に劣り、さらには膜材の表面凹凸が顕著となることで煤塵汚れなどの微細粒子の凹部への侵入沈着を許し、拭き取りによる煤塵汚れ付着除去性にも劣り、経時的に見苦しい外観に移行するものであった。
【００４６】
［比較例３］
実施例１において、光拡散性被覆層を〈配合２〉によるトップ層のみとした以外は実施例１と同様にして、厚さが０．２９ｍｍ、質量２３３ｇ／ｍ２、全光線透過率が５７．６％の膜材を得た。比較例３で得た膜材はアンカー層を含まないため、トップ層とアンカー層とのヘイズ差を発現せず、そのため光源カバーに使用した時に光拡散性に劣り、さらには膜材の表面凹凸が顕著となることで煤塵汚れなどの微細粒子の凹部への侵入沈着を許し、拭き取りによる煤塵汚れ付着除去性にも劣り、経時的に見苦しい外観に移行するものであった。
【００４７】
［比較例４］
実施例１で用いた基材（１）を次の基材（３）に変更した以外は実施例１と同様として、厚さ０．３２ｍｍ、質量２４３ｇ／ｍ２、全光線透過率が４３．７％、アンカー層とトップ層とのヘイズ差の絶対値が５．１の膜材を得た。比較例４で得た膜材は、基材（３）に特定の立体凹凸を有さず、その立体凹凸の高低差が０．２μｍ程度で、アンカー層はこの僅かな立体凹凸の凹部を充填するのみに留まるため、アンカー層の立体特異的な規則的形状を構成できないことにより例えトップ層とアンカー層を有し、ヘイズ差を発現したとしても光源カバーに使用した時の光拡散性には劣るものであった。
〈基材（３）〉
Ｅガラスによる直径９μｍのフィラメントを４００本集束した繊度６７．５ｔｅｘのフラットヤーン単糸を経糸及び緯糸として、経糸打ち込み密度４４本／インチ、緯糸打ち込み密度３３本／インチの織組織による空隙率０％、鏡面エンボスロールによる熱プレスを施し、その織組織の立体凹凸高低差を０．２μｍ程度の平滑形態とするガラス平織布帛（質量２１０ｇ／ｍ２）
【００４８】
【表３】
2015197614.tif 000005
【産業上の利用可能性】
【００４９】
本発明によれば、光拡散透過性かつ可撓性を有し、用途や使用環境を選ばずに、織物の糸筋や織組織の陰影や濃淡ムラの欠点を緩和しながら美麗な発光外観を演出し、しかも平成１２年に改正施行された建築基準法の燃焼試験（ＡＳＴＭ−Ｅ１３５４に規定のコーンカロリーメーター試験法）に適合する不燃特性を有する膜材が得られるので、ホテル、イベントホール、商業施設、遊戯施設、公共施設、駅・空港内施設、地下街通路などの（ＬＥＤ）天井照明や壁照明、及びエレベータかごなどの（ＬＥＤ）天井照明など利用客の多い場所で使用する大型の光源カバーとしての使用はもちろん、さらにはＬＥＤ照明器具のシェード材、カバー材、プロジェクター投影用の映写スクリーンなどにも使用でき、これらの用途において火災対策や防災対策の信頼性をより高くすることができる。
【符号の説明】
【００５０】
１：光拡散透過性膜材
２：布帛（基布）
２−１：編織組織による規則的立体凹凸
２−１−１：規則的立体凹凸の凹部
３：光拡散性被覆層
３−１：アンカー層
３−２：トップ層
４：光拡散剤
５：光源（ＬＥＤ）
【図１】
2015197614.tif 000006
【図２】
2015197614.tif 000007
【図３】
2015197614.tif 000008